БЕТОННАЯ СМЕСЬ
CONCRETE MIXTURE

Изобретение относится к промышленности строительных материалов, в частности к производству бетонных стеновых блоков для малоэтажного строительства.
Известил бетонная смесь, включающая, мас.%: цемент 21,3-24,2; керамзит 57,6-64,0; керамзитовый песок 8,647,8; вспученный перлитовый песок 3,2-4,6; омыленную канифоль 0,001-0,0012; воду [1].
Задача изобретения состоит в повышении прочности бетонных изделий.
Технический результат достигается тем, что бетонная смесь, включающая портландцемент, керамзитовый гравий, керамзитовый песок, воду, дополнительно содержит мелассную упаренную последрожжевую барду и стеклянное волокно при следующем соотношении компонентов, мас.%: портландцемент 24-28; керамзитовый гравий фракции 20-40 мм 38,2-38,35; керамзитовый песок фракции до 5 мм 10-14; мелассная упаренная последрожжевая барда 0,1-0,15; стеклянное волокно длиной 10-20 мм 0,5-0,7; вода 21-23. Составы бетонной смеси приведены в таблице.
Компоненты
Содержание, мас.%
состав №1
состав №2
состав №3
Портландцемент
26
27
28
Керамзитовый гравий фракции 20-40 мм
38,2
38,27
38,35
Керамзитовый песокФракции до 5 мм
14
12
10
Мелассная упареннаяпоследрожжевая барда
0,1
0,13
0,15
Стеклянное волокно длиной 10-20 мм
0,7
0,6
0,5
Вода
21
22
23
Для приготовления бетонной смеси подготавливают и дозируют сырьевые компоненты. Портландцемент, керамзитовый гравий (фракция 20-40 мм), керамзитовый песок (фракция до 5 мм), мелассную упаренную последрожжевую барду, стеклянное волокно (отрезки длиной 10-20 мм), воду смешивают. Приготовленную бетонную смесь укладывают в металлические (предварительно смазанные минеральным маслом) формы и оставляют до затвердевания. Прочность на сжатие бетона, полученного из предложенной смеси, составляет 7-9 МПа.
Источник информации
1.А.с.№1276650 СССР, С04В 28/02, 14/18, 1986.